(57)【特許請求の範囲】
【請求項１】
編物の片面に樹脂溶液をコーティング法により付与することによって前記編物の片面に樹脂膜が形成された布帛であって、前記編物のゲージ数が２．５４ｃｍ当たり２０以上であり、前記編物を構成する糸が２０デシテックス以上であり、得られた前記布帛を構成する編物の密度が２．５４ｃｍあたりコース３０〜８０でウエル３０〜８０であり、前記樹脂膜は孔又は亀裂を有している防風性布帛。
【請求項２】
前記樹脂膜は前記孔を有しており、前記孔の大きさが１〜５００μｍである請求項１に記載の防風性布帛。
【請求項３】
ＪＩＳ  Ｌ１０９６Ａ法（フラジール形法）にて測定した通気度が０．１ｃｍ３／ｃｍ２・ｓよりも大きく１０ｃｍ３／ｃｍ２・ｓ以下である請求項１または２に記載の防風性布帛。
【請求項４】
前記通気度が５ｃｍ３／ｃｍ２・ｓ以下である請求項３に記載の防風性布帛。
【請求項５】
前記防風性布帛は、前記編物の片面に前記樹脂溶液をコーティング法により付与し、乾燥または冷却により前記編物の片面に前記樹脂膜が形成された布帛である請求項１〜４のいずれか１項に記載の防風性布帛。
【請求項６】
前記編物のゲージ数が２．５４ｃｍあたり３０以上、５０以下であることを特徴とする請求項１〜５のいずれか１項に記載の防風性布帛。
【請求項７】
前記編物を構成する糸が２０デシテックス以上、１７０デシテックス以下であることを特徴とする請求項１〜６のいずれか１項に記載の防風性布帛。
【請求項８】
ゲージ数が２．５４ｃｍ当たり２０以上、編物を構成する糸が２０デシテックス以上、密度が２．５４ｃｍあたりコース３０〜８０でウエル３０〜８０の編物の片面に樹脂溶液をコーティング法により付与して孔又は亀裂を有する樹脂膜を前記編物の片面に形成することを特徴とする防風性布帛の製造方法。
【発明の詳細な説明】
【技術分野】
【０００１】
本発明は防風性を有する繊維布帛に関するものである。
【背景技術】
【０００２】
防風性布帛として、通気性を有していながら防風性を有する織物が知られている。このような防風性布帛は、繊維布帛の糸の密度を上げ、風を通りにくくすることにより通気性を有しつつ防風性が付与されている。このような高密度の織物は防風性を有しているために、冷たい風が衣服内に侵入することを防ぎ保温性を発揮し、かつ、通気性も有するため、衣服内の蒸れを抑制するといった効果を有し、冬物や春秋物のコート、ジャンパーなどの一般衣服やウインドブレーカーなどの運動用衣服にも用いられている。（特許文献１）
【先行技術文献】
【特許文献】
【０００３】
【特許文献１】特開２００６−５７２１９
【発明の概要】
【発明が解決しようとする課題】
【０００４】
しかしながら、織物であれば十分な防風性を付与することができるが、編物では、高密度の編物を用いることにより、ある程度の防風性を付与することはできるが、十分ではなかった。
そこで、編物の片面に樹脂膜を積層することが考えられる。しかしながら、フィルムを編物に貼り合わせたものでは、防風性は得られるものの通気性がなくなってしまう問題があった。
【０００５】
また、編物の片面に樹脂溶液をコーティング法にて付与することも考えられるが、織物に比べ高密度化しがたい編物では、樹脂溶液を塗布すると、樹脂溶液が塗布された面の反対面にまで含浸してしまい、外観品位が低下したり、十分な防風性がえられないといった問題を有していた。特に、伸びやすい編物では樹脂溶液の塗布時に張力がかかり、糸と糸の隙間が大きく開き、上記の含浸の問題が顕著であった。
【０００６】
したがって、本発明では、上記の課題を解決し、編物であって、通気性を有していながら優れた防風性を有する布帛を提供することを課題としている。
【課題を解決するための手段】
【０００７】
上記課題を解決するために、本発明にかかる防風性布帛は以下の構成を有する。
（１）本発明の防風性布帛は、編物の片面に樹脂溶液をコーティング法により付与した布帛であって、前記編物のゲージ数が２．５４ｃｍ当たり２０以上、前記編物を構成する糸が２０デシテックス以上である。
（２）前記編物のゲージ数が２．５４ｃｍあたり３０以上、５０以下であることを特徴とする上記（１）記載の防風性布帛。
【０００８】
（３）前記編物を構成する糸が２０デシテックス以上、１７０デシテックス以下であることを特徴とする上記（１）または（２）に記載の防風性布帛。
（４）ＪＩＳ Ｌ１０９６Ａ法（フラジール形法）にて測定した通気度が５ｃｍ３／ｃｍ２・ｓ以下である上記（１）〜（３）のいずれかに記載の防風性布帛。
（５）本発明の防風性布帛の製造方法は、ゲージ数が２．５４ｃｍ当たり２５以上、編物を構成する糸が２０デシテックス以上の編物の片面に樹脂溶液をコーティング法により付与するものである。
【発明の効果】
【０００９】
本発明にかかる防風性布帛は、編物でありながら通気性とすぐれた防風性を有する。従って、本発明の防風性布帛を用いて衣服等を製造すれば、動きやすくかつ保温性に優れ、身体から出される汗によるムレを抑制した衣服などの繊維製品が得られる。
【発明を実施するための形態】
【００１０】
以下、本発明の一実施形態に係る防風性布帛について説明をおこなう。
【００１１】
（実施形態）
本発明の防風性布帛は、編物の片面に樹脂溶液をコーティング法により付与した布帛であって、前記編物のゲージ数が２．５４ｃｍ当たり２５以上、前記編物を構成する糸が２０デシテックス以上である。
【００１２】
本発明の編物とは、その繊維素材として、ポリエステル、ナイロン、ポリウレタン、アクリル、レーヨン、アセテート、ポリ乳酸、大豆蛋白、絹、羊毛、綿、麻などの化学繊維、天然繊維等いかなるものからなるものであってよく、また、これらの繊維の混繊、混紡、交編等なされているものであってもよい。
【００１３】
また、本発明の編物は、経編、緯編（丸編）いずれであってもよい。
緯編としては、平編、ゴム編、パール編、両面編などが挙げられ、また、これらの変化組織であってもよい。
また、経編としては、シングルデンビー編、シングルコード編、シングルアトラス編などが挙げられ、また、ダブル編やこれらの変化組織であってもよい。
【００１４】
前記編物は、防風性、通気性、樹脂の含浸防止、風合いの観点よりゲージ数が２．５４ｃｍ当たり２０以上であるとよい。また上限は、１００以下であるとよい。より好ましくは、ゲージ数が２．５４ｃｍ当たり２５以上、６０以下、さらに好ましくは３０以上、５０以下であるとよい。ゲージ数が２０未満であると樹脂溶液が編物の樹脂溶液付与面の反対面にまで含浸し外観品位が低下するおそれがある。また、ゲージ数が１００超となると風合いが硬化するおそれがあり、また、特殊な装置の開発や生産性が大きく低下するおそれがある。なお。編物のゲージ数とは、編物を編むときの２．５４ｃｍあたりのゲージの数をいう。
【００１５】
また、編物を構成する糸は、モノフィラメント、マルチフィラメントを用いることができるが、マルチフィラメントが好ましい。マルチフィラメントを用いれば、防風性、樹脂の含浸防止、風合いの観点より好ましい。
【００１６】
また、編物を構成する糸の太さは、２０デシテックス以上が好ましく、また、上限は１０００デシテックス以下が好ましい。防風性、通気性、樹脂溶液の含浸防止、風合いの観点からは、２０デシテックス以上、１７０デシテックス以下、さらに好ましくは２０デシテックス以上、１００デシテックス以下のマルチフィラメントがより好ましい。さらに６０デシテックス以下のマルチフィラメントがよい。糸の太さが２０デシテックス未満であると樹脂溶液が編物の樹脂溶液塗布面の反対面にまで含浸し外観品位が低下するおそれがある。また、糸の太さが１０００超となると風合いが硬化するおそれがある。
【００１７】
トレーニングウエアー、ダウンジャケット、ウインドブレーカー、コート、ブレザー、セーター、下着、スラックス、作業服などスポーツ用衣服をふくめた衣服に用いるための防風性布帛との観点からは、特に編物のゲージ数は２．５４ｃｍ当たり３０以上、５０以下であり、かつ、糸は２０デシテックス以上、１００デシテックス以下のものを用いるとよい。
【００１８】
一般的には、樹脂溶液をコーティング法により付与した際に、樹脂溶液が表面（樹脂溶液を塗布した面が裏面の場合）まで含浸することを防ぐ場合には、ゲージ数ではなく、編物の密度（２．５４ｃｍあたりのウエル及びコース）を規定することを考えることが考えられるが、ゲージ数を上記の範囲の編物を用い、かつ、糸も上記の範囲のものを用いることで、工程上安定して、塗布面とは反対の面までの樹脂溶液の含浸を防ぎ外観品位に優れ、かつ、防風性、風合いの優れた防風性布帛が得られる。
【００１９】
また、樹脂溶液を塗布する際の編物の密度（塗工密度）は、コース３０〜８０、ウエル３０〜８０であると樹脂溶液の含浸防止（外観品位）の観点より好ましい。上記の編物を用いると、防風性布帛の製造工程中にコース３０〜８０、ウエル３０〜８０の編物は容易に調整でき、生産が容易であり、品質も安定する。
なお、得られる防風性布帛の密度（仕上げ密度）は、塗工密度と変えても良いが、コース３０〜８０、ウエル３０〜８０の範囲であると、防風性の観点より好ましい。
【００２０】
また、編物は、染色加工、捺染加工、撥水加工、制電加工、吸水加工、ＳＲ加工、抗菌防臭加工、制菌加工、消臭加工、紫外線遮蔽加工、防炎加工、カレンダー加工などを施してもよい。
含浸防止の観点からは、編物には撥水加工および／またはカレンダー加工を施すとよい。
【００２１】
また、本発明の樹脂溶液とは、ポリウレタン、アクリル、ポリエステル、ナイロン、シリコーン、ポリテトラフルオロエチレン、塩化ビニルなどの樹脂を溶媒に溶解させたものや水に分散させたもの、また、加熱し液化させたものなどが挙げられる。
【００２２】
樹脂溶液に用いられる溶媒として、水、ジメチルホルムアミド（ＤＭＦ）、トルエン（ＴＯＬ）、キシレン、メチルエチルケトン（ＭＥＫ）、ジメチルサルフォキシド（ＤＭＳＯ）、イソプロピルアルコール（ＩＰＡ）、イソブチルアルコール（ＩＢＡ）、メタノールなどが挙げられ、これらを単独、または、複数種配合して用いてもよい。
【００２３】
樹脂溶液には、各種添加剤を添加してもよい。例えば、イソシアネート系、オキサゾリン系、エポキシ系、カルボジイミド系などの架橋剤、多孔質シリカ、活性炭などの移行昇華防止剤、顔料、紫外線吸収剤、酸化防止剤、柔軟剤、浸透剤、撥水剤、乳化剤、増粘剤、などを挙げることができる。
【００２４】
また、本発明では編物の片面に樹脂溶液をコーティング法により付与するのであるが、コーティング法としては、公知のコーティング法を用いることができ、ナイフコータ、ブレードコータ、グラビアコータ、リバースコータ、押出しコータなどを用いて、編物の片面に樹脂溶液を塗布することにより、樹脂溶液を編物に付与する。
【００２５】
編物の片面に樹脂溶液をコーティング法にて付与した後、乾燥や冷却などをおこない、樹脂膜が編物の片面に形成される。
編物の片面に形成された樹脂膜は、樹脂溶液を塗布した面側の編物を構成する糸及び糸を構成する繊維の表面を埋め、膜を形成しており、編物の片面全体を覆っている。また、この樹脂膜は無孔質膜であってもよいが孔や亀裂を有していてもよい。通気性の観点からは１〜５００μｍ程度の孔を有しているものがよい。
【００２６】
本発明の防風性布帛は、ＪＩＳ  Ｌ１０９６Ａ法（フラジール形法）にて測定した通気度が１０ｃｍ３／ｃｍ２・ｓ以下である。より好ましくは５ｃｍ３／ｃｍ２・ｓ以下であるとよい。さらに１ｃｍ３／ｃｍ２・ｓ以下が良く、１ｃｍ３／ｃｍ２・ｓ以下であれば秒速５〜１０ｍ程度の風をも防ぐことができる。また、さらに０．５ｃｍ３／ｃｍ２・ｓ以下が良く、０．５ｃｍ３／ｃｍ２・ｓ以下であれば秒速１０ｍ程度の風をも防ぐことができる。
防風性の観点からは、通気度は低いほうが好ましいが、衣服内のムレを抑えるとの観点からは０．１ｃｍ３／ｃｍ２・ｓ以上が好ましい。
【００２７】
また、編物は、一般的に織物に比べ伸縮性に優れていることより、身体にフィットしているものが多く、衣服として着用すると、肘や膝において、その動きに追従し、数十％伸長されることがある。この場合、編物の片面に形成された樹脂膜が編物に追従し、伸縮するものが好ましいが、伸長時、樹脂膜が裂けるものであってもよい。
【００２８】
伸長時に樹脂膜が裂けた場合であっても、編物は伸縮性があるため、伸長方向の力が除去され、縮んだ際、裂けた膜にて形成された開口部も小さくなり、防風性の大きな低下を抑制することができる。伸長時の樹脂膜の裂けを抑制するとの観点からは、用いる樹脂として伸縮性を有するポリウレタンを用いると好ましい。
【００２９】
次に、本発明の防風性布帛の製造方法について説明をおこなう。
本発明では、ゲージ数が２．５４ｃｍ当たり２０以上、編物を構成する糸が２０デシテックス以上の編物の片面に樹脂溶液をコーティング法により付与する。
【００３０】
編物は、前記のものが用いられ、必要に応じ、湯洗い、精練、リラックス、熱セット等を行う。本発明に規定の編物を用いる場合には、湯洗い、精練、リラックス、熱セット等は、公知の方法で行えばよい。もちろん本発明の以外の他の性能を付与するため、特殊な条件にて湯洗い、精練、リラックス、熱セット等を行うことを否定するものではない。
【００３１】
また、必要に応じ、染色加工、捺染加工、撥水加工、制電加工、吸水加工、ＳＲ加工、抗菌防臭加工、制菌加工、消臭加工、紫外線遮蔽加工、防炎加工、カレンダー加工をおこなってもよい。
特に、樹脂溶液の編物への含浸を抑制するために、撥水加工および／またはカレンダー加工をおこなうとよい。
撥水加工は、フッ素系、シリコーン系、パラフィン系などの撥水剤を、パディング法やスプレー法などで、編物に付与した後、４０℃〜１４０℃にて１０秒〜６００秒程度にて乾燥し、必要に応じ、１３０℃〜２００℃にて５秒〜３００秒程度、熱処理を行う。
カレンダー加工は、公知の方法で行えばよく特に限定されるものではないが、室温（５℃）〜２００℃、圧力（線圧）１００〜３５０ｋｇ／ｃｍ（９８０〜３４３０Ｎ／ｃｍ）程度にておこなうとよい。
【００３２】
次に、編物の片面に樹脂溶液をコーティング法により付与する。コーティング法は、前記のコータ等を用い編物の片面に樹脂溶液を塗布することにより付与する。
樹脂溶液を塗布した後、４０℃〜１４０℃にて１０秒〜６００秒乾燥し、必要に応じ、１３０℃〜２００℃にて５秒〜３００秒程度、熱処理を行う。
また、乾燥を省略し、上記の熱処理条件にて、乾燥と熱処理を同時におこなってもよい。
乾燥や熱処理は、用いた樹脂や添加剤の特性に応じ、適宜設定すればよい。
【００３３】
次に、必要に応じ染色加工、捺染加工、撥水加工、制電加工、吸水加工、ＳＲ加工、抗菌防臭加工、制菌加工、消臭加工、紫外線遮蔽加工、防炎加工、カレンダー加工、仕上げセットを公知の方法でおこなってもよい。
【実施例】
【００３４】
以下、本発明を実施例により具体的に説明するが、本発明はこれらに限定されるものではない。なお、以下に記載の「部」は質量部、「％」は質量％である。また、各種物性等は以下の方法にて測定した。
（樹脂膜の状態）
電子顕微鏡（ＳＥＭＥＤＸ Ｔｙｐｅ Ｈ形、日立サイエンスシステムズ製）を用い１００倍にて観察を行い測定した。
【００３５】
（通気度）
ＪＩＳ  Ｌ１０９６Ａ法―２０１０（フラジール形法）に準じて測定した。
（耐水圧）
ＪＩＳ  Ｌ１０９２−２００９  耐水度試験（静水圧法）  Ａ法（低水圧法）にて測定をおこなった。
【００３６】
（洗濯処理）
ＪＩＳ  Ｌ０２１７  １０３法に準じて洗濯処理を２０回おこなった。なお、洗濯時間を２５分、１回あたりのすすぎ時間を１０分とし処理したものを５回の洗濯処理とし、この作業を４回行い、２０回の洗濯処理とした。乾燥は、２０回の洗濯処理の後、つり干しにて１回をおこなった。
【００３７】
（外観品位）
編物の樹脂溶液を塗布した面の反対面への樹脂の含浸の状態を観察し、反対面への樹脂の含浸がないものを「○」、少し観られるもの「△」、明らかに樹脂が反対面まで含浸しているもの「×」とした。
【００３８】
（実施例１）ポリエステル繊維を用いた編物（天竺、４６ゲージ、５６デシテックス／９６フィラメント）を、分散染料でブルーに染色し、熱セットをおこなった。次に、パディング法にてアサヒガードＡＧ７１０（旭硝子製、フッ素系撥水剤）５％水溶液を編物に付与し、１２０℃、３０秒乾燥し、次に１５０℃、３０秒熱処理を行い撥水処理した布帛をもちいた。
【００３９】
次に、コーティング法により下記樹脂溶液を布帛の片面に付与した（ナイフコータを用い、樹脂溶液を布帛の片面に塗布。）。引続き１１０℃、６０秒乾燥し、次に１５０℃、３０秒仕上げセットを行い防風性布帛を得た。
【００４０】
（樹脂溶液）パラクロンＡＭ−１８００（固形分１８％）    １００部（溶剤系アクリル樹脂、根上工業株式会社製）コロネートＬ                                １．５部（イソシアネート系架橋剤、日本ポリウレタン工業株式会社製）
【００４１】
得られた防風性布帛の性能を表１に記した。また、防風性布帛の樹脂溶液を塗布した面は樹脂膜で覆われており、ところどころ小さな孔が確認された。風合いは柔らかいものであった。
【００４２】
（比較例１）  編物に樹脂溶液を塗布しない以外は実施例１と同様の加工をおこない布帛を得た。布帛の性能を表１に記した。得られた布帛は、風合いは柔らかいものの防風性はなかった。
【００４３】
（実施例２）  編物として表１に記載のものを用い、樹脂溶液として下記のものを用いた以外は実施例１と同様にして、防風性布帛を得た。得られた防風性布帛の性能を表１に記した。防風性布帛の樹脂溶液を塗布した面は樹脂膜で覆われており、ところどころ小さな孔が確認された。風合いは柔らかいものであった。
【００４４】
（樹脂溶液）バンスターＸ１６４０Ｂ３（固形分  ５０％）    １００部（水系アクリル樹脂、中部サイデン株式会社製）Ｓ１００                                          ２部（増粘剤、中部サイデン株式会社製）
【００４５】
（実施例３）  編物として表１に記載のものを用い、樹脂溶液として実施例２に記載のものを用いた以外は実施例１と同様にして、防風性布帛を得た。得られた防風性布帛の性能を表１に記した。防風性布帛の樹脂溶液を塗布した面は樹脂膜で覆われており、ところどころ小さな孔が確認された。風合いは柔らかいものであった。
【００４６】
（実施例４）編物として表１に記載のものに、樹脂溶液を付与する前に１７０℃にてカレンダー処理を施したものを用いた。また、樹脂溶液として、下記のものを用いた以外は実施例１と同様にして、防風性布帛を得た。得られた防風性布帛の性能を表１に記した。防風性布帛の樹脂溶液を塗布した面は樹脂膜で覆われており、ほとんど孔が確認されなかった。風合いは柔らかいものであった。
【００４７】
（樹脂溶液）ハイドランＷＬＳ−２０８（固形分３０％）          １００部（水系ポリウレタン、ＤＩＣ株式会社製）ＷＢ４０−１００                                      １部（イソシアネート系架橋剤、旭化成ケミカルズ株式会社製）Ｓ１００                                              ２部（増粘剤、中部サイデン株式会社製）
【００４８】
（実施例５）  編物として表１に記載のものを用い、樹脂溶液として実施例１のものを用いた以外は実施例１と同様にして、防風性布帛を得た。得られた防風性布帛の性能を表１に記した。防風性布帛の樹脂溶液を塗布した面は樹脂膜で覆われており、ところどころ小さな孔が確認された。風合いは柔らかいものであった。
【００４９】
（実施例６）
編物として表１に記載のものを用い、樹脂溶液として実施例４に記載のものを用いた以外は実施例１と同様にして、防風性布帛を得た。得られた防風性布帛の性能を表１に記した。防風性布帛の樹脂溶液を塗布した面は樹脂膜で覆われており、ところどころ小さな孔が確認された。風合いは柔らかいものであった。
【００５０】
（実施例７）
編物として表１に記載のものを用い、樹脂溶液として実施例２に記載のものを用いた以外は実施例１と同様にして、防風性布帛を得た。得られた防風性布帛の性能を表１に記した。防風性布帛の樹脂溶液を塗布した面は樹脂膜で覆われており、ところどころ小さな孔が確認された。風合いは柔らかいものであった。
【００５１】
（実施例８）
編物として表１に記載のものを用い、樹脂溶液として実施例２に記載のものを用いた以外は実施例１と同様にして、防風性布帛を得た。得られた防風性布帛の性能を表１に記した。防風性布帛の樹脂溶液を塗布した面は樹脂膜で覆われており、いたるところに孔が確認された。風合いは柔らかいものであった。なお、編物に塗布した樹脂がわずかに、樹脂溶液を塗布した面の裏面にまで含浸している箇所があった。
【００５２】
（実施例９）
編物として表１に記載のものを用いた以外は実施例１と同様にして、防風性布帛を得た。得られた防風性布帛の性能を表１に記した。防風性布帛の樹脂溶液を塗布した面は樹脂膜で覆われており、いたるところに孔が確認された。風合いは柔らかいものであった。
【００５３】
（比較例２）
編物として表１に記載のものを用い、樹脂溶液として実施例２に記載のものを用いた以外は実施例１と同様にして、防風性布帛を得た。得られた防風性布帛の性能を表１に記した。得られた布帛は、樹脂溶液を付与した面の反対側の面にまで大量に含浸し、外観品位が悪く、衣服用の布帛としては使用できないものであった。
【００５４】
【表１】
0005725878.tif 000002
【産業上の利用可能性】
【００５５】
本発明の防風性編物は、編物でありながらすぐれた防風性を有するため、衣服等を製造すれば、動きやすくかつ保温性に優れ、身体から出される汗によるムレを抑制した衣服が得られる。